(57)【要約】【課題】支持体に顔料塗工層を有する塗工紙を用いたインクジェット記録用紙であり、染料インクと顔料インクで記録適正が優れ、コックリングが少なく、光沢感のあるインクジェット記録用紙を安価に提供することにある。【解決手段】支持体上にインク受容層を有するインクジェット記録用紙において、支持体が、紙基材の片面に白色顔料と結着剤としてラテックスバインダーを含有する顔料塗工層を有し、且つ、顔料塗工層面のＪＩＳ  Ｐ８１４０で規定するコッブ吸水度の３０秒値が１０ｇ／ｍ２以上、２５ｇ／ｍ２以下、７５°光沢度が４０〜８０％である塗工紙であり、インク受容層が、比表面積が１５０〜２５０ｍ２／ｇの気相法シリカと、重合度２０００〜４５００のポリビニルアルコールと、インク定着剤を含有し、且つ、ハイドロゲルを形成した状態で乾燥され、更にカレンダー処理された層であることを特徴とするインクジェット記録用紙である。【選択図】なし【特許請求の範囲】
【請求項１】
支持体上にインク受容層を有するインクジェット記録用紙において、支持体が、紙基材の片面に白色顔料と結着剤としてラテックスバインダーを含有する顔料塗工層を有し、且つ、顔料塗工層面のＪＩＳ  Ｐ８１４０で規定するコッブ吸水度の３０秒値が１０ｇ／ｍ２以上、２５ｇ／ｍ２以下、ＪＩＳ  Ｚ８７４１で規定する７５°光沢度が４０〜８０％である塗工紙であり、インク受容層が、比表面積が１５０〜２５０ｍ２／ｇの気相法シリカと、重合度２０００〜４５００のポリビニルアルコールと、インク定着剤を含有し、且つ、ハイドロゲルを形成した状態で乾燥され、更にカレンダー処理された層であることを特徴とするインクジェット記録用紙。
【請求項２】
顔料塗工層が、炭酸カルシウム及び／又はカオリンを含有する層を有する請求項１記載のインクジェット記録用紙。
【請求項３】
顔料塗工層が、複数層積層された塗工層である請求項１〜３記載のインクジェット記録用紙。
【請求項４】
複数の顔料塗工層のインク受容層と接触する層が、カオリンを主成分とする塗工層である請求項３記載のインクジェット記録用紙。
【請求項５】
カオリンを主成分とする塗工層に、ほう素化合物を含有する請求項４記載のインクジェット記録用紙。
【請求項６】
インク受容層が、塗液濃度１３〜１６％で塗工された層である請求項１〜５記載のインクジェット記録用紙。
【請求項７】
インク受容層のインク定着剤が、分子量１５０００以下であるカチオン性化合物である請求項１〜６記載のインクジェット記録用紙。
【発明の詳細な説明】
【技術分野】
【０００１】
本発明は、インクジェット記録用紙に関するものである。
【背景技術】
【０００２】
水性インクを微細なノズルからインクジェット記録体に向かって噴出し、その記録体表面上に画像を形成するインクジェット記録方式は、記録操作の騒音が少ないこと、フルカラー画像の形成が容易であること、高速記録が可能であること、および、他の印刷装置よりも記録コストが安価であることなどの理由により、端末プリンタ、ファクシミリ、プロッタ、あるいは帳票印刷等で広く利用されている。
【０００３】
近年、プリンタの急速な普及と、高精細化・高速化とが進み、それに伴って、インクジェット記録体には、従来以上のインク吸収速度の向上が求められ、さらに、デジタルカメラの普及にともない、撮影した記録画像の出力に適した記録体が望まれている。
このような記録体としては、ポリオレフィン被覆層を表面に備えた不透明支持体（所謂ＲＣ紙。）に、平均一次粒子径１０ｎｍ以下のシリカ微粒子と水溶性樹脂からなるインク受容層を形成したインクジェット記録体が提案されている（例えば、特許文献１、特許文献２参照。）。この記録体は、銀塩写真の支持体として使用されているポリオレフィン被覆紙を用いるもので、記録画像の色濃度や光沢感は銀塩写真レベルに近いものである。しかし、ポリオレフィン樹脂被覆紙は、インクを吸収しないため、インク受容層のみで全インクを保持しなくてはならず、インク受容層の塗工量が増大し、高価なものとなるばかりか、製造の際にひび割れが発生しやすいという問題があった。また、ポリオレフィン樹脂被覆紙は、高価なものであり、インク受容層を乾燥する際に高温に曝すことができないので、生産性も低いという問題もある。
【０００４】
吸水性支持体に平均粒子径１００ｎｍ以下のシリカ微粒子と親水性バインダーと硬膜剤を有するインク受容層を形成したインクジェット記録用紙が提案されている（例えば、特許文献３参照。）。しかし、紙基材に直接インク受容層を形成するため、印字の際に記録用紙が波打つ現象（コックリング）が生じるという問題がある。
【０００５】
また、支持体として、顔料塗工層面のＪＩＳ  Ｐ８１４０で規定するコッブ吸水度の３０秒値が２０ｇ／ｍ２以上、４０ｇ／ｍ２以下、平滑度が１００以下の塗工紙を用い、インク受容層を形成したインクジェット記録体が提案されている（例えば、特許文献４参照。）。しかし、この方法では塗工面の光沢感が劣ってしまう。また、顔料塗工層面のＪＩＳ  Ｐ８１４０で規定するコッブ吸水度の３０秒値が１０ｇ／ｍ２以上、３０ｇ／ｍ２以下、インク受容層の塗液のゲル化温度を４０℃以上にするインクジェット記録体が提案されている（例えば、特許文献５参照。）。しかし、このような物性の塗料では、塗料を４０℃以上のゲル化温度以上に保温する必要があり、大幅な装置の改造が必要となる。
【０００６】
一方、記録体の光沢度を高めるために、インク受容層を塗工後、カレンダー処理を行なうことにより、印字されたドット形状が均一になり、表面のうねりを改善するインクジェット記録体が提案されている（例えば、特許文献６、特許文献７参照。）。しかし、このカレンダー条件で処理すると、インク受容層の空隙を潰してしまい、インク吸収性を損なってしまう。
【０００７】
【特許文献１】特開平８−１７４９９２号公報
【特許文献２】特開平７−１１７３３４号公報
【特許文献３】特開平１１−７８２１４号公報
【特許文献４】特開２００７−１６０７９９号公報
【特許文献５】特開２００４−２９１４０２号公報
【特許文献６】特開平６−１５５８９４号公報
【特許文献７】特開平７−１７１２５号公報
【発明の開示】
【発明が解決しようとする課題】
【０００８】
本発明は、支持体に顔料塗工層を有する塗工紙を用いたインクジェット記録用紙であり、染料インクと顔料インクで記録適正が優れ、コックリングが少なく、光沢感のあるインクジェット記録用紙を安価に提供することにある。
【課題を解決するための手段】
【０００９】
本発明者等は、かかる課題を解決するために鋭意研究を行なった結果、原紙基材に直接インク受容層を形成するのでなく、コッブ吸水度の３０秒値と光沢度がある特定の範囲にある塗工紙上に、特定のインク定着層を設け、更にカレンダー処理をする事により、達成するできることを見出し、本発明に至ったのである。
【００１０】
本発明は下記態様を含む。
［１］支持体上にインク受容層を有するインクジェット記録用紙において、支持体が、紙基材の片面に白色顔料と結着剤としてラテックスバインダーを含有する顔料塗工層を有し、且つ、顔料塗工層面のＪＩＳ  Ｐ８１４０で規定するコッブ吸水度の３０秒値が１０ｇ／ｍ２以上、２５ｇ／ｍ２以下、ＪＩＳ  Ｚ８７４１で規定する７５°光沢度が４０〜８０％である塗工紙であり、インク受容層が、比表面積が１５０〜２５０ｍ２／ｇの気相法シリカと、重合度２０００〜４５００のポリビニルアルコールと、インク定着剤を含有し、且つ、ハイドロゲルを形成した状態で乾燥され、更にカレンダー処理された層であることを特徴とするインクジェット記録用紙。
［２］顔料塗工層が、炭酸カルシウム及び／又はカオリンを含有する層を有する［１］記載のインクジェット記録用紙。
［３］顔料塗工層が、複数層積層された塗工層である［１］〜［２］記載のインクジェット記録用紙。
［４］複数の顔料塗工層のインク受容層と接触する層が、カオリンを主成分とする塗工層である［３］記載のインクジェット記録用紙。
［５］カオリンを主成分とする塗工層に、ほう素化合物を含有する［４］記載のインクジェット記録用紙。
［６］インク受容層が、塗液濃度１３〜１６％で塗工された層である［１］〜［５］記載のインクジェット記録用紙。
［７］インク受容層のインク定着剤が、分子量１５０００以下であるカチオン性化合物である［１］〜［６］記載のインクジェット記録用紙。
［８］カレンダーの金属ロール表面温度が２０℃以上１００℃以下であることを特徴とする［１］〜［７］記載のインクジェット記録用紙。
［９］カレンダーが金属ロールと弾性ロールの組合せを含み、両ロール間のニップの線圧が１０ｋｇ／ｃｍ以上１５０ｋｇ／ｃｍ以下であることを特徴とする［１］〜［８］記載のインクジェット記録用紙。
【発明の効果】
【００１１】
本発明によれば、顔料塗工層を有する塗工紙を支持体として用い、染料インクと顔料インクのどちらを用いても高品位な記録が得られ、コックリングが少なく、光沢感のあるインクジェット記録用紙を安価に提供することができる。
【発明を実施するための最良の形態】
【００１２】
「支持体」
従来のポリオレフィン被覆紙を支持体に用いた写真画像用のインクジェット記録体は、インク或いはインクを構成する溶媒が支持体内部に浸透することはなく、コックリングの問題はない。一方、紙基材を支持体に用いたマットタイプのインクジェット記録用紙は、粒子径の大きい（数ミクロン程度）顔料をインク受容層に用いているため、インク受容層のインク吸収量が多く、また、インク或いはインクを構成する溶媒が紙基材に浸透しても、記録速度が速く設定されており、しかも、写真画像といった画質を要求される記録を行わないので、コックリングが少々発生しても大きな問題にならない。
しかし、紙基材に、光沢感を高めるために微細な気相法シリカを含有するインク受容層を形成すると、インク受容層のインク吸収量が少ないため、インク或いはインクを構成する溶媒の多くが紙基材に浸透することになり、コックリングの問題が発生することがわかった。このような記録用紙は、写真画質の画像を出力するには適したインクジェット記録用紙とは言い難いものであった。場合によっては、プリンタ内部でコックリングが発生の為、紙詰まりのトラブルが生じることもあった。
インク受容層のインク吸収量を多くするために、塗工量を増量すると、コックリングの程度は小さくなるものの、高価な記録用紙となってしまい、そればかりかインク受容層のひび割れを抑制することが困難であった。また、ひび割れを有するインクジェット記録用紙は、記録用紙の光沢感が損なわれるばかりか、顔料タイプのインクで記録を行なった場合、印字濃度が著しく低くなってしまう。
本発明は、支持体として、紙基材のインク受容層を形成する面に顔料塗工層を有し、且つ、顔料塗工層面のＪＩＳ  Ｐ８１４０で規定するコッブ吸水度の３０秒値が１０ｇ／ｍ２以上、２５ｇ／ｍ２以下、ＪＩＳ  Ｚ８７４１で規定する７５°光沢度が４０〜８０％である塗工紙を用いる必要がある。
【００１３】
通常、Ａ４版サイズのインクジェット記録用紙に写真画像をインクジェット記録する場合、記録用紙の先端がインクを受容してから、記録用紙の終端がインクを受容するまでおおよそ３０秒程度かかる。
本発明では、コッブ吸水度の３０秒値が１０ｇ／ｍ２以上２５ｇ／ｍ２以下である顔料塗工層上にインク受容層を形成することにより、印字後に記録用紙が波打つ現象（コックリング）を抑制し、インク受容層表面の光沢感も発現するものである。コッブ吸水度の３０秒値が１０ｇ／ｍ２未満であると、インク或いはインクを構成する溶媒などが紙基材に浸透し難いので耐コックリング性は優れるものであるが、インク受容層の塗液が塗工紙に浸み込む量が少ないため、乾燥時に乾燥収縮に耐えられずインク受容層の塗工面が割れやすくなる。一方、２５ｇ／ｍ２を超えるとインク或いはインクを構成する溶媒が塗工紙の紙基材まで浸透するため、耐コックリング適性が劣る傾向にある。なお、好ましいコッブ吸水度は、１２〜２４ｇ／ｍ２程度である。
【００１４】
また、本発明では、７５°光沢度が４０〜８０％である顔料塗工層を有する塗工紙上に、特定の材料を含有し、且つカレンダー処理を施したインク受容層を形成することにより、インク受容層表面に光沢感が得られる。因みに、塗工紙の７５°光沢度が４０％未満の場合、カレンダー処理を行ってもインク受容層表面の７５°光沢度が５０％を超えず、また、写像性も低くなり、光沢感が低下する。一方、塗工紙の７５°光沢度が８０％を超える場合、例えばキャスト塗工紙のような塗工紙であるが、製造速度が遅く、製造コストが高くなるばかりか、インク受容層の製造条件によっては乾燥時にひび割れ易くなり、その塗工紙の有する高光沢感をかえって損なうことになる。
【００１５】
このような、コッブ吸水度及び光沢度を有する紙支持体は、紙基材を構成する材料の選択、紙基材の製造方法の選択、顔料塗工層を構成する材料の選択、顔料塗工層を構成する材料の配合比率の調整、顔料塗工層の塗工量の調節、顔料塗工層の製造方法の選択、顔料塗工層のカレンダー処理条件など、適宜調節することにより達成できる。また、上記コッブ吸水度及び光沢度を示す既存の顔料塗工層を有する塗工紙を選択して使用することもできる。以下に、支持体について、より具体的に説明する。
【００１６】
（紙基材）
紙基材は、一般に、木材パルプと必要に応じ含有する填料を主成分として構成される。
木材パルプは、各種化学パルプ、機械パルプ、再生パルプ等を使用することができ、これらのパルプは、紙力、抄紙適性等を調整するために、叩解機により叩解度を調整できる。パルプの叩解度（フリーネス）は特に限定しないが、一般に２５０〜５５０ｍｌ（ＣＳＦ：ＪＩＳ  Ｐ８１２１）程度である。上記コッブ吸水度にするためには、フリーネスは３００〜５００ｍｌ程度に調整することが好ましい。
【００１７】
填料は、不透明性等を付与する目的で配合し、炭酸カルシウム、カオリン、タルク、シリカ、酸化チタン等が適宜使用できる。特に炭酸カルシウムは、白色度が高い基材となり、インクジェット記録用紙の光沢感が高まるので好ましい。紙基材中の填料の含有率（灰分）は１〜３０％程度が好ましいが、多すぎるとコッブ吸水度が高くなったり、紙力が弱くなったりする傾向にあるので、好ましい填料の含有率は５〜２０％である。なお、焼成カオリンやシリカは、嵩高であり、コッブ吸水度が高くなりやすいため、焼成カオリンは１〜７％程度、シリカは１〜５％程度で含有するとよい。
【００１８】
紙基材には、助剤としてサイズ剤、定着剤、紙力増強剤、カチオン化剤、歩留り向上剤、染料、蛍光増白剤等を添加することができる。さらに、抄紙機のサイズプレス工程において、デンプン、ポリビニルアルコール類、カチオン樹脂等を塗布・含浸させ、表面強度、コッブ吸水度等を調整できる。
【００１９】
紙基材を抄造する方法は、通常の抄紙法を適用でき、上記パルプを叩解して填料を配合し、さらに各種添加剤を加えた後、長網抄紙機、円網抄紙機、ツインワイヤー抄紙機等で抄紙すればよい。なお、紙支持体のｐＨは、酸性、中性、アルカリ性のいずれでもよい。
【００２０】
（顔料塗工層）
顔料塗工層を形成する白色顔料としては、公知の顔料が例示できる。例えば、炭酸カルシウム、カオリン、焼成カオリン、クレー、焼成クレー、酸化亜鉛、水酸化アルミニウム、サチンホワイト、珪酸マグネシウム、炭酸マグネシウム、二酸化チタン、プラスチックピグメントなどが例示できる。これらは、複数種を併用することもできる。これらの顔料の中でも、炭酸カルシウム、カオリン、クレー、サチンホワイトが、特に炭酸カルシウムとカオリンは、コックリングを抑制する適正に優れ、白色度の高い顔料塗工層となるので好ましい。また、炭酸カルシウムは、軽質炭酸カルシウム、重質炭酸カルシウムのいずれも使用でき、併用も可能である。なお、インクジェット記録用紙のインク受容層用として好ましい顔料である、無定形シリカ、コロイダルシリカ、アルミナ、ゼオライトなど吸水性に富んだ顔料や微細な顔料を、規定するコッブ吸水度の範囲において、併用してもよい。
【００２１】
顔料の粒子径は、特に限定しないが０．２μｍ以上１０μｍ以下、好ましくは０．５μｍ以上５μｍ以下である。粒子径が大きいと、顔料塗工層の面が粗く、光沢度が低下してしまう。この場合、記録用紙としての光沢感が得られないばかりか、インク受容層の厚みが均一にならず、記録物にムラが発生する傾向にあり、画質が損なわれてしまうこともある。一方、粒子径が小さいと、コッブ吸水度が大きくなる傾向にある。
【００２２】
顔料塗工層を形成する結着剤としては、塗工紙などで使用できる公知の結着剤が例示できるが、コックリング抑制効果に優れるラテックスバインダーを必須成分とする。ラテックスバインダーとしては、例えばスチレン−ブタジエン共重合体、メチルメタクリレート−ブタジエン共重合体、アクリロニトリル−ブタジエン共重合体等の共役ジエン系共重合体ラテックス、アクリル系共重合体、エチレン−酢酸ビニル共重合体などのビニル系共重合体ラテックス、スチレン系共重合体ラテックス、（ポリ）ウレタン系重合体ラテックス等のような各種バインダーが、単独にあるいは２種以上混合して使用される。このなかで、特にアクリル系重合体ラテックス、（ポリ）ウレタン系重合体エマルションは、更に経時における白紙の保存性が良好であるため好ましく選択される。また、結着剤のガラス転移温度は特に限定はないが、ガラス転移温度の低い結着剤が顔料塗工層のコッブ吸水度に調整し易くなるので好ましく、ガラス転移温度が−２５〜＋３５℃程度のものが好ましく使用できる。
【００２３】
なお、本発明の効果を損なわない範囲で、塗液の粘度を調節する、或いは顔料塗工層の保水性を調節する等の目的で、例えばポリビニルアルコール、カチオン性ポリビニルアルコール、シリル変性ポリビニルアルコール等の変性ポリビニルアルコールなどのポリビニルアルコール類、カゼイン、大豆タンパク、合成タンパク質類、デンプン、カルボキシメチルセルロースやメチルセルロースなどのセルロース誘導体などの水溶性樹脂バインダーを併用することができる。
【００２４】
顔料と結着剤の配合割合は、その種類にもよるが、一般に顔料１００質量部に対し結着剤３〜５０質量部、好ましくは５〜４０質量部の範囲で調節される。結着剤の配合割合が、過多であるとコッブ吸水度の値が低くなりすぎ、過少であると、コッブ吸水度の値が高くなりすぎ、本発明で使用する特定の範囲のコッブ吸水度を有する塗工紙が得られ難くなる。
【００２５】
顔料塗工層には、撥水剤、サイズ剤、濡れ剤等を用いてコッブ吸水度を調整することもできる。また、その他、一般塗工紙の製造において使用される分散剤、増粘剤、消泡剤、帯電防止剤、防腐剤、蛍光染料、着色剤、紫外線吸収剤等の各種助剤が適宜添加される。
【００２６】
顔料塗工層を形成する方法としては、上記成分を含む塗液を公知の塗工方法により塗布するとよい。例えば、ブレードコーター、エアーナイフコーター、ロールコーター、バーコーター、グラビアコーター、ロッドブレードコーター、リップコーター、カーテンコーター、スライドビード、スライドホッパー、およびスロットダイなどのダイコーター等、各種公知の塗工装置により塗工するとよい。更に、抄紙機内に設置された塗工装置で塗工（所謂オンマシンコーティング）により形成しても構わない。
【００２７】
顔料塗工層は複数層積層により形成されていることが好ましい。この場合、それぞれの塗工層の配合成分は異なっていてもよい。紙基材の表面に、一旦顔料塗工層を形成することにより、紙基材の凹凸、地合いムラを隠す平滑な面を形成し、再度顔料塗工層を形成することにより、より光沢度およびコッブ吸水度を本発明の範囲に調節し易くなる。
【００２８】
顔料塗工層を複数層形成する場合、インク受容層と接触する層が、カオリンを主成分とする塗工層である場合、得られるインクジェット記録用紙は、光沢性、インク吸収性が優れるため好ましい。特に、塗工紙として、スーパーカレンダーで処理された市販の塗工紙を用いた場合、インク吸収性が劣る傾向にあるが、カオリンを主成分とする塗工層で表面を覆うと、インク吸収性が改善される。カオリンは粒子が細かく扁平（板状）であるという形質的特徴から、塗工層の面の光沢が高いたく、塗工紙の光沢を大きく損なわず、塗工紙の吸水性を補うことができるためと考えられる。該層には、白色度アップのため蛍光増白剤を含有させることも出来る。なお、カオリンを主成分とする塗工層を形成した後の塗工面は、上記コッブ吸水度と７５度光沢の両物性値を満足する必要がある。カオリンを主成分とする塗工層を形成する前の塗工面は両物性を満足する必要はないが、満足していることが好ましい。
【００２９】
顔料塗工層の乾燥固形分塗工量には、制限はないが、一般に２〜３０ｇ／ｍ２程度であることが好ましく、より好ましくは４〜２５ｇ／ｍ２である。さらに好ましくは１０〜２２ｇ／ｍ２である。塗工量が過少であると、インクジェット記録の際に、インク或いはインクを構成する溶媒がインク受容層及び該塗工層を透過し、紙基材に到達し、コックリングを発生するおそれがあり、塗工量が過多であるとコックリングの抑制効果が飽和するばかりか、インク受容層のひび割れが生じやすくなる傾向にある。
【００３０】
顔料塗工層は、上記コッブ吸水度及び光沢度を満足する塗工層面を有すると良いが、光沢度については、顔料塗工層をスーパーカレンダーやカレンダーにより平滑化処理を行うことが、好適である。カレンダー処理を施すことにより、顔料塗工層の面が平滑化され、光沢度が向上する。顔料塗工層面の７５°光沢度が４０％以上８０％以下になるよう調節すると、インク受容層を形成した場合、インク受容層表面の面質が優れることになる。光沢度が４０％未満であっても、インク受容層の塗工量を増やすことにより表面の面質をカバーすることはできるが、インク受容層のひび割れが生じてしまい易い。
【００３１】
支持体の裏面（顔料塗工層、インク受容層を形成しない面）には、表面側へのカールを矯正するためにコート層やラミネート層を設ける、銀塩写真の風合いを付与するためにポリオレフィン樹脂のラミネート層を設けるなど、裏面層を設けることが好ましい。裏面のコート層は、表面の顔料塗工層と同じ処方であってもよい。裏面のラミネート層は、ポリエチレンやポリプロピレン等のポリオレフィン樹脂のラミネート層が好ましい。また、裏面には、更に、搬送性向上処理、帯電防止処理、ブロッキング防止処理のために、帯電防止剤やブロッキング防止剤などで処理してもよい。裏面の処理は、インク受容層を形成する前でも後でも可能であるが、インク受容層を形成するよりも前に裏面を処理するほうが、インク受容層に傷が生じ難いので好ましい。
【００３２】
「インク受容層」
通常、光沢度を高くするために強い条件でカレンダー処理を行うと、インク受容層の空隙を潰してしまい、インク吸収性を損なってしまう。しかし、上記塗工紙を用い、且つ、特定の材料を用いて架橋させた層に、カレンダー処理を行うと、インク吸収性と光沢感を両立できるのである。本発明のインク受容層は、顔料として比表面積が１５０〜２５０ｍ２／ｇの気相法シリカを、結着剤として重合度２０００〜４５００のポリビニルアルコールを用い、更に、インク定着剤を含有し、ハイドロゲルを形成した状態で乾燥された層を、カレンダー処理して得た層である。以下に、インク受容層について、より具体的に説明する。
【００３３】
（気相法シリカ）
比表面積が１５０ｍ２／ｇより小さい気相法シリカを使用すると、インク受容層の透明性が下がり、染料タイプのインクジェットプリンターで記録を行なった場合、印字濃度が低下してしまう。比表面積が２５０ｍ２／ｇより大きい気相法シリカを使用すると、乾燥時の乾燥収縮が大きく、インク受容層のひび割れが生じやすくなる。ひび割れを生じたインク受容層は、光沢性が低下するだけでなく、顔料タイプのインクジェットプリンターで記録を行なった場合、顔料インクがひび割れ部分に集中して浸透してしまうため、印字濃度が低下してしまう。ひび割れ防ぐためには、乾燥条件を緩やかにする方法が通常採用されるが、生産性が悪く、コストが高くなってしまう。本発明では、比表面積が１５０〜２５０ｍ２／ｇの気相法シリカを使用する。なお、本発明で規定する比表面積は、ＢＥＴ法で求めた値である。
【００３４】
無定形シリカは、通常、製造法によって湿式法シリカと気相法（乾式）シリカとに大別される。前記湿式法では、ケイ酸塩の酸分解により活性シリカを生成し、これを適度に重合させ凝集沈降させて含水シリカを得る方法が主流であり、ゲル法シリカ、沈降法シリカ、コロイダルシリカなどがこれらに属する。一方、気相法は、ハロゲン化珪素の高温気相加水分解による方法（火炎加水分解法）、ケイ砂とコークスとを電気炉中でアークによって加熱還元気化し、これを空気で酸化する方法（アーク法）によって無水シリカを得る方法が主流であり、本発明で使用する気相法シリカとは、該気相法によって得られた無水シリカ微粒子を意味する。
【００３５】
気相法シリカは、湿式法シリカと表面のシラノール基の密度、細孔容積などに相違があり、異なった性質を示す。湿式シリカの場合には、微粒子表面におけるシラノール基の密度が５〜８個／ｎｍ２で多く、シリカ微粒子が密に凝集（アグリゲート）し易いために細孔径が１００ｎｍ以下における細孔容積は低めだが、気相法シリカの場合には、微粒子表面におけるシラノール基の密度が２〜３個／ｎｍ２と少ないことから、疎な軟凝集（フロキュレート）となって細孔容積が高くなり、その結果、空隙率が高い三次元構造が形成される。
【００３６】
気相法シリカは、平均１次粒子径３ｎｍ〜４０ｎｍの微細な粒子であるが、極性媒体（例えば水）に分散した場合、二次粒子の分散体となる。本発明では、シリカの分散体の状態で、気相法シリカの平均粒子径を７００ｎｍより小さな粒子径に調節することが好ましい。１μｍを超えるような平均粒子径の場合、インク受容層の透明度が低下し、記録用紙の光沢性が低下するばかりか、染料タイプのインクジェットプリンターで記録した際に画像濃度が低下する。７００ｎｍ以下の粒子径に調節するために、たとえば機械的手段で強い力を施す方法、所謂ｂｒｅａｋｉｎｇ  ｄｏｗｎ法（塊状原料を細分化する方法）により製造することが可能である。機械的手段としては、超音波ホモジナイザー、圧力式ホモジナイザー、液流衝突式ホモジナイザー、高速回転ミル、ローラミル、容器駆動媒体ミル、媒体攪拌ミル、ジェットミル、乳鉢、擂解機（鉢状容器中の被粉砕物を、杵状攪拌棒で磨砕混練する装置）、サンドグラインダー、ナノマイザー等が挙げられる。粒子径を小さくする為に、分級と粉砕とを繰り返して施すことができる。一方、平均粒子径が３０ｎｍより小さいと、塗膜にひび割れが生じやすいため３０ｎｍ〜７００ｎｍであることが好ましい。より好ましくは３０ｎｍ〜５００ｎｍである。ここでいう平均粒子径は、気相法シリカの水分散液を、濃度１％に調整し、２５℃の条件で、動的光散乱法により求めた数平均二次粒子径である。
【００３７】
（ポリビニルアルコール）
インク受容層には、バインダーとして、重合度２０００〜４５００のポリビニルアルコールを使用する。本発明では上記特定の顔料塗工層上にインク受容層を形成するため、重合度２０００未満のポリビニルアルコールでは塗液のゲル化が不十分であり、また顔料塗工層との塗液の密着性が悪いため、乾燥時に収縮により塗面が割れてしまうという問題が生じる。一方、重合度が４５００を超えると、塗液の粘度が高くなりすぎ、塗工不可能となる。なお、重合度２４００〜４５００のポリビニルアルコールを使用することが好ましい。インク受容層における気相法シリカと接着剤との乾燥固形分質量比率は、顔料１００質量部に対し５〜３０質量部の範囲であることが好ましい。インク吸収性と塗膜強度のバランスをさらに良くするためには１０〜２５質量部であることが好ましい。
【００３８】
上記シリカ分散液にポリビニルアルコールを混合する場合、ポリビニルアルコールを予め水溶液にしておくことが好ましい。ポリビニルアルコール水溶液の濃度は、特に限定しないが、インクジェット記録用紙用のインク受容層用塗液として使用する場合、できるだけ高濃度であることが好ましい。インクジェット記録用紙のインク受容層は、記録の際のインク成分、例えばインク用溶媒を十分に吸収する必要があるので、一般の塗被紙に比べ高塗工量となる。その為、塗液としてはできるだけ濃度を高くしないと、乾燥条件を過酷な条件にする必要が生じ、インク受容層のひび割れが発生をしてしまう。ポリビニルアルコール水溶液の濃度としては、５％以上、好ましくは６〜１０％程度に調整するとよい。
【００３９】
（インク定着剤）
インク受容層には、記録画像の耐水性や保存性を高めるために、インク定着剤を含有する。インク定着剤の代表例としては、カチオン性化合物が知られている。
カチオン性化合物としては、ポリアルキレンアミン化合物（例えばポリエチレンポリアミン、ポリプロピレンポリアミン）第２級、第３級アミノ基又は第４級アンモニウム基を有するアクリル系樹脂、ポリビニルアミン、ポリビニルアミジン、５員環を形成しているアミジン化合物、ジシアン系カチオン樹脂（例えば、ジシアンジアミド−ホルムアルデヒド重縮合物）、エピクロルヒドリン−ジメチルアミン付加重合体、ジメチルアリルアンモニウムクロライド−ＳＯ２共重合体、ジアリルアミン−ＳＯ２共重合体、ジメチルジアリルアンモニウムクロライド重合体、アリルアミン塩の重合体、ジアルキルアミノエチル（メタ）アクリレートアンモニウム塩重合体、アクリルアミド−ジアリルアミン塩共重合体などのカチオン性高分子；シラン系、チタネート系、アルミニウム系またはジルコニウム系などのカチオン性カップリング剤；水溶性アルミニウム化合物（例えば、塩化アルミニウムまたはその水和物、硫酸アルミニウムまたはその水和物、アンモニウムミョウバン等の無機塩、無機系の含アルミニウムカチオンポリマーであるポリ水酸化アルミニウム化合物等）、水溶性ジルコニウム化合物（例えば、酢酸ジルコニウム、塩化ジルコニウム、オキシ塩化ジルコニウム、ヒドロキシ塩化ジルコニウム、硝酸ジルコニウム、塩基性炭酸ジルコニウム、水酸化ジルコニウム、炭酸ジルコニウム・アンモニウム、炭酸ジルコニウム・カリウム、硫酸ジルコニウム、フッ化ジルコニウム化合物等）、水溶性チタン化合物（例えば塩化チタン、硫酸チタン等）、水溶性ランタノイド属化合物（例えば、塩化セリウム、硝酸セリウム、硫酸セリウム、酢酸セリウム、硝酸ランタン等）などの水溶性多価金属塩、等が例示できる。これらは単独或いは併用することができる。なお、カチオン性高分子は、分子量が５０００より低いとインク吸収性を阻害するおそれがあるので、分子量５０００以上のものを用いることが好ましい。
分子量の上限は特に限定しないが、４０００００以下のものが選択使用される。塗液の粘度、或いは後で述べるカチオン化シリカ分散液の粘度の点から、１０００００以下が好ましく、５００００以下がより好ましく、３００００以下が特に好ましい。
カチオン性高分子としては、ジメチルジアリルアンモニウムクロライド重合体、ジメチルアリルアンモニウムクロライド−ＳＯ２共重合体、ジアリルアミン−ＳＯ２共重合体が好ましく、中でも、分子量６０００以上、１５０００以下のジメチルジアリルアンモニウムクロライド単独重合物は高濃度のカチオン化シリカ分散液が得られるため好ましい。カチオン性高分子を使用する量は、シリカ１００部に対して５〜８部が望ましい。また、本発明の効果を損なわない範囲で、カップリング剤の併用も可能である。カップリング剤としてはアンモニウム基を持つシランカップリング剤が好ましい。水溶性多価金属塩としては、ポリ塩化アルミニウム、ポリ酢酸アルミニウム、ポリ乳酸アルミニウムがなどのアルミニウム化合物、酢酸ジルコニウム、塩化ジルコニウム、塩化酸化ジルコニウム八水和物、ヒドロキシ塩化ジルコニウム等のジルコニウム化合物が好ましい。
【００４０】
（カチオン化シリカ）
一般的に、シリカはシラノール基が表面に存在しているため電気的にマイナスを示し、カチオン性化合物（例えば、インク定着剤）と混合することにより凝集する。このため、シリカをカチオン性化合物で処理した複合粒子の形態（以下、カチオン化シリカともいう）で用いると、分散性が優れるほか、印字濃度、画像耐水性などにおいても優れる。
【００４１】
カチオン化シリカの製造方法としては、公知の方法が採用できる。例えば、ポリ塩化アルミニウム、ポリ酢酸アルミニウム、およびポリ乳酸アルミニウムなどのポリアルミニウム塩のようなアルミニウムイオン等の多価金属イオンの化合物を反応させて、シリカの表面を被覆する方法、アンモニウム基を持つシランカップリング剤をシリカの表面に付加して変性する方法、シリカとカチオン性高分子を混合し、凝集させることによって得られたカチオン性高分子−シリカの凝集体粒子を、粉砕、分散してカチオン性高分子−シリカ複合粒子を製造する方法、などが例示できる。
【００４２】
前記シリカと前記カチオン性化合物の混合物、もしくは凝集体を分散あるいは粉砕するには、ホモミキサー、圧力式ホモジナイザー、超音波ホモジナイザー、マイクロフルイタイザー、アルティマイザー、ナノマイザー、高速回転ミル、ローラミル、容器駆動媒体ミル、媒体攪拌ミル、ジェットミル、サンドグラインダー、クレアミックス、コンチシステム等が用いられる。
平均粒子径が１μｍを超える場合は、ホモミキサーなどの弱い機械力で処理すれば十分分散するが、平均粒子径を１μｍ以下に粉砕するにはより強い機械力を加えることが効果的であり、圧力式分散方法を用いることが好ましい。圧力式分散方法である高圧粉砕機としては、圧力式ホモジナイザー、超音波ホモジナイザー、マイクロフルイタイザー、ナノマイザーが挙げられるが、特に高速流衝突型ホモジナイザーとしてマイクロフルイタイザー、ナノマイザーが好ましい。なお、粒子径を整える為に、分級と繰り返し粉砕を行なうこともできる。ここでいう平均粒子径は、水分散液を、濃度１％に調整し、２５℃の条件で、動的光散乱法により求めた数平均二次粒子径である。
【００４３】
カチオン化シリカは、１８％以上といった高濃度のシリカ分散液を効率よく製造することができ、ひび割れや塗布ムラがなく高い空隙層を有して高インク吸収性を有するインク受容層を得られる。
【００４４】
（インク受容層の形成）
インク受容層は、上記気相法シリカ、ポリビニルアルコール、インク定着剤を含有する塗液を顔料塗工層上に塗工し、乾燥した後、カレンダー処理が施される。
本発明では、乾燥工程においての毛細管収縮力によるひび割れと、カレンダー処理の際のインク受容層の空隙の減少を防ぐため、塗液を塗工後、ハイドロゲルを形成した状態で乾燥するものである。ハイドロゲルは、インク受容層用塗液を塗布すると同時に、または、インク受容層用塗液を塗布した塗液層の乾燥途中に、該塗液層が減率乾燥速度を示す前に、塗液を架橋又はゲル化させるとよい。ハイドロゲルを形成することにより、一旦、塗液層がセットされた状態とし、その後乾燥されるので、ひび割れを抑止できるとともに、カレンダー処理を施しても空隙の多いポーラスなインク受容層が得られる。なお、ひび割れが発生すると、インクの吸収が不均一になり、記録濃度が異なったり、場合によっては、塗膜が剥がれたりし、また、空隙が少ないインク受容層は、インク吸収性が劣るものとなる。
【００４５】
ハイドロゲルを形成する方法としては、塗工の直後に、または、塗工された塗液層の乾燥途中であって、該塗液層が減率乾燥速度を示す前に、電子線照射して塗液層をハイドロゲル化させる方法、塗工の直後に、または、塗工された塗液層の乾燥途中であって、該塗液層が減率乾燥速度を示す前に、ポリビニルアルコールに対して架橋性を有する化合物を用いて塗液をハイドロゲル化させる方法が挙げられる。前者は、電子線照射装置が必要となり、コスト高となるので、架橋性を有する化合物を用いる後者の方法が好ましい。
【００４６】
ポリビニルアルコールに対して架橋性を有する化合物としては、グリオキザールなどのアルデヒド系架橋剤、エチレングリコールジグリシジルエーテルなどのエポキシ系架橋剤、ビスビニルスルホニルメチルエーテルなどのビニル系架橋剤、ホウ酸およびホウ砂などのホウ素含有化合物、グリシジル化合物、ジルコニウム化合物、アルミニウム化合物、クロム化合物等などが例示できる。中でも、ホウ素含有化合物は、架橋またはゲル化が早く生じるので好ましい。
【００４７】
ホウ素化合物の中でも、ホウ酸又はその塩が特に好ましい。ホウ酸又はその塩としては、硼素原子を中心原子とする酸素酸及びその塩のことを示し、具体的にはオルトホウ酸、メタホウ酸、次ホウ酸、四ホウ酸、五ホウ酸、及びそれらのナトリウム塩、カリウム塩、アンモニウム塩が挙げられる。このなかで、オルトホウ酸と四ホウ酸二ナトリウムが塗液を適度に増粘させる効果があるために好ましく用いられる。
【００４８】
ホウ酸又はその塩の使用量は、塗液のシリカやポリビニルアルコールの濃度、ｐＨ等により広範に変り得るが、ポリビニルアルコールに対して概ね１〜６０質量％、好ましくは５〜４０質量％である。
【００４９】
架橋性を有する化合物は、顔料塗工層中に配合しておく、予めインク受容層を塗工する面に塗布・含浸させておき、インク受容層用塗液を塗布する、または、インク受容層用塗液に配合しておき塗布する、または、インク受容層用塗液を塗布後、オーバーコートする等の方法により製造される。特に、顔料塗工層のインク受容層と接触する層に、カオリンを主成分とする層を形成する場合、該層に架橋性を有する化合物を配合することは、インク受容層の塗液が増粘するなどの問題はなく、且つ速やかにハイドロゲル化されるので好ましい。特に、ホウ砂、ホウ酸を用いる場合、この方法が適している。
【００５０】
インク受容層の乾燥固形分塗工質量には、制限はないが、一般に５〜３０ｇ／ｍ２程度であることが好ましく、より好ましくは７〜２５ｇ／ｍ２である。塗工量が過少であると、高精細且つ高速のプリンタではインク吸収性が不足するおそれがあり、塗工量が多すぎると塗膜のひび割れの制御が困難になることがある。インク受容層は、１層であっても多層であっても構わない。多層の場合、層ごとに配合がことなっていても構わない。
【００５１】
なお、インク受容層は、その最上層に、ガラスビーズ、コロイダルシリカ、コロイダルアルミナなどのコロイド状物質や、酸化チタン、酸化亜鉛、酸化ジルコニウム、酸化セリウム、三酸化二鉄、酸化アンチモン等の高屈折率微粒子を含有する薄層を、本発明の効果を阻害しない範囲で有していてもよい。
【００５２】
インク受容層は、支持体の少なくとも片面に設けられるが、支持体の両面に設けてもよい。インク受容層の塗工には、ブレードコーター、エアーナイフコーター、ロールコーター、バーコーター、グラビアコーター、ロッドブレードコーター、リップコーター、カーテンコーター、ダイコーター、スライドビードコーター等の各種塗工装置を用いることができる。
【００５３】
（カレンダー処理）
本発明は、紙基材の凹凸やボコツキを無くしたコッブ吸水度と光沢度を規定した塗工紙と、２次粒子径が十分に小さい気相法シリカを用い、且つハイドロゲルを形成した状態で乾燥して得たインク受容層と、カレンダー処理を組み合わせることで、インク吸収性と光沢感を両立したインクジェット記録用紙が得られることとなる。カレンダー処理は、グロスカレンダー、ソフトカレンダー、スーパーカレンダー、などの種々のカレンダーを適宜用いることができる。中でも加熱により表面を平滑化する熱カレンダー処理が光沢発現性に優れるため好ましい。おそらく、熱カレンダーの加温処理で、インク受容層のごく表面の樹脂成分のみを軟化させた状態で、平滑化処理を行なうため、インク受容層の空隙がつぶされること無く、高平滑が得られる。また、この時、ごく表面の樹脂成分がインク吸収性を阻害しない範囲で成膜するため、表面強度にも優れたものとなる。このため、熱カレンダー処理を行うと、所望とする光沢性とインクの吸収性の両方を得ることができる。以下に代表例として熱カレンダーによる処理を説明するが、本発明は熱カレンダーに限定されるものではない。
【００５４】
上記乾燥されたインク受容層の面を、鏡面（平滑な面）を有する金属等の加熱されたロールに当たる様にして、他のロールとの間に通紙し、圧力をかけてカレンダーがけする。この際、他のロールは通常弾性ロールが用いられるが、金属ロール等でも構わない。通紙は１ニップまたは２ニップ以上の複数ニップでも良い。金属ロールは、鋼鉄等のロール表面にニッケル、クロム等をメッキしたものが通常使用される。表面は鏡面光沢を有するように研磨される。弾性ロールとしては、ウール、コットン、パルプ等の繊維を原材料としてシート状にした後、鉄芯にはめ込み高圧をかけ研磨して作製したロール、ウレタン樹脂、エポキシ樹脂、ポリイミド樹脂等の合成樹脂ロール、アラミド繊維ロール等が挙げられる。
弾性ロールの硬度は一般に７０〜１００（ショアＤ）程度である。熱カレンダーの鏡面ロールの表面温度は、２０℃〜２００℃程度、好ましくは２０℃〜１５０℃、より好ましくは２０℃〜１００℃である。鏡面ロールの表面温度が低いと、光沢の発現性が低下する。鏡面ロールの表面温度が高いと、塗工層の成膜が進み、表面の多孔性が低下し、インクの吸収速度が低下する傾向にある。また、熱カレンダーの鏡面ロールとゴムロールのニップ間の線圧は、１０ｋｇ／ｃｍ〜２００ｋｇ／ｃｍ、好ましくは、１０ｋｇ／ｃｍ〜１５０ｋｇ／ｃｍである。ニップ間の線圧が低いと、より高い光沢が得られず、逆に線圧が高すぎると、光沢の低下、および塗工層が潰されインクの吸収性が低下する。
カレンダーの処理速度、線圧、ニップ数等の操業条件は使用するカレンダーやインクジェット記録用紙の目標坪量、厚みなどにより、良好な操業を行えるように適宜調整して構わない。
【実施例】
【００５５】
以下に実施例を挙げて、本発明をより具体的に説明するが、勿論これらに限定されるものではない。また、例中の部及び％は特に断らない限り、水を除いた固形分の部及び％であり、それぞれ重量部及び重量％を示す。
【００５６】
［支持体Ａ］
「紙基材の形成」
ＬＢＫＰ  ９０部（フリーネス４４０ｍｌ／ｃｓｆ）、ＮＢＫＰ  １０部（フリーネス５１０ｍｌ／ｃｓｆ）からなるパルプスラリー中に、パルプ固形分に対して填料として軽質炭酸カルシウムを紙灰分で１０％となるように添加し、さらに内添サイズ剤としてＡＫＤサイズ剤（商品名：サイズパインＫ−９０２、荒川化学工業社製）０．０５％および硫酸アルミニウム０．５％をそれぞれ添加して紙料を調成した。このように調成された紙料を用いて、ハイブリッドタイプのツインワイヤー抄紙機で抄紙、乾燥を行って成紙（基紙）を得た。次いで、このようにして得られた基紙の両面に２本ロールサイズプレス装置を介して、６％濃度の酸化澱粉糊液（商品名：エースＡ、王子コーンスターチ社製）を両面固形分換算で１．４ｇ／ｍ２となるように塗布、乾燥して米坪が１１７ｇ／ｍ２の紙基材を得た。
【００５７】
「第１顔料塗工層用塗液の調製」
顔料として平均粒子径が０．８μｍの重質炭酸カルシウム（商品名：ハイドロカーブ９０、備北粉化工業社製）１００質量％からなる顔料スラリーに、顔料１００質量部に対して、モノマー比としてアクリロニトリルを１７質量％含有し、平均粒子径が１２５ｎｍのスチレン−ブタジエン共重合体ラテックス（商品名：Ｔ−２６２９Ｍ、ジェイエスアール社製）を８部、酸化澱粉糊液（商品名：エースＢ、王子コーンスターチ社製）を１部、（いずれも固形分換算）および消泡剤、染料などの助剤を添加し、最終的に固形分濃度が６４％の塗液を調製した。
【００５８】
「第２顔料塗工層用塗液の調製」
平均粒子径０．８μｍの重質炭酸カルシウム（商品名：ハイドロカーブ９０、備北粉化工業社製）６０質量％および平均粒子径０．３μｍの微細カオリン（商品名：ミラグロス、エンゲルハード社製：米国）４０質量％からなる顔料をコーレス分散機で水中に分散して顔料スラリーを得た。上記の顔料スラリーに、顔料１００質量部に対して、モノマー比としてアクリロニトリルを２１質量％含有し、平均粒子径が９５ｎｍのスチレン−ブタジエン共重合体ラテックス（商品名：ＰＡ２３２３、日本エイアンドエル社製）１１部、酸化澱粉糊液（商品名：エースＢ、王子コーンスターチ社製）３部、（いずれも固形分換算）および消泡剤、染料などの助剤を添加して、最終的に固形分濃度が６４％の塗液を調製した。
【００５９】
「顔料塗工層の形成」
前記紙基材の両面に、上記第１顔料塗工層用塗液を、片面当りの乾燥重量が１０ｇ／ｍ２となるようにブレードコーターを使用して片面ずつの塗工、乾燥を行って第１顔料塗工層を設けた。次いで、上記第２顔料塗工層用塗液を片面当りの乾燥重量が１０ｇ／ｍ２となるようにブレードコーターで片面ずつの塗工、乾燥を行って水分が５．０％の片面あたり２層の顔料塗工層を有する塗工紙を得た。このようにして得られた塗工紙をスーパーカレンダー（１０ニップ、線圧２５０ｋｇ／ｃｍ、４００ｍ／分）に通紙して塗工紙を得た。
この塗工紙のインク受容層を塗布する面のコッブ吸水度（３０秒値）は、２３．４ｇ／ｍ２であり、７５°光沢度は７３％、王研式平滑度は４００秒であり、これを支持体Ａとした。なお、各物性については、下記の方法で測定した。
【００６０】
「コッブ吸水度」
日本工業規格ＪＩＳ  Ｐ８１４０で規定される紙及び板紙−吸水度試験方法−コッブ法において、１ｍ２当たりに吸収された水の質量を測定した。試験面積は１００ｃｍ２、接触時間は３０秒。
【００６１】
「７５°光沢度の測定」
ＪＩＳ  Ｚ８７４１の規定に準じ、塗工紙の光沢度を入射角と受光角が７５度の条件で測定した。測定器は、村上色彩研究所社製ＧＬＯＳＳ  ＭＥＴＥＲ  ＭＯＤＥＬ  ＧＭ−２６Ｄを用いた。
【００６２】
「王研式平滑度」
Ｊ．ＴＡＰＰＩ  Ｎｏ．５ｂ法で規定する王研式透気度平滑度計にて、平滑度を測定した。
【００６３】
［支持体Ｂ］
下記の第２顔料塗工層用塗液を用いた以外は、支持体Ａと同様にして塗工紙を得た。なお、塗工紙のインク受容層を塗布する面のコッブ吸水度（３０秒値）は、２０．６ｇ／ｍ２であり、７５°光沢度は７５％、王研式平滑度は８０５秒であり、これを支持体Ｂとした。
「第２顔料塗工層用塗液の調製」
実施例１の第２顔料塗工層用塗液の調製において、平均粒子径０．８μｍの重質炭酸カルシウムを６０質量％から４５質量％に、平均粒子径０．３μｍの微細カオリン（商品名：ミラグロス、エンゲルハード社製：米国）を４０質量％から５５質量％に変更した以外は実施例１と同様にして第２顔料塗工層用塗液を調製した。
【００６４】
［支持体Ｃ］
支持体Ｃとして、市販塗工紙（王子製紙社製、商品名：ＯＫトップコート＋、１５７．０ｇ／ｍ２）を用いた。支持体Ｃのインク受容層を形成する面は、白色顔料とラテックスバインダーを含む顔料塗工層であり、コッブ吸水度（３０秒値）は、２１．６ｇ／ｍ２であり、７５°光沢度は７６％、王研式平滑度は４５００秒であった。
【００６５】
［支持体Ｄ］
支持体Ｄとして、市販塗工紙（王子製紙社製、商品名：ＯＫウルトラサテン金藤Ｎ、２０９．０ｇ／ｍ２）を用いた。支持体Ｄのインク受容層を塗布する面は、白色顔料とラテックスバインダーを含む顔料塗工層であり、コッブ吸水度（３０秒値）は、１５．６ｇ／ｍ２であり、７５°光沢度は４４％、王研式平滑度は２１００秒であった。
【００６６】
［支持体Ｅ］
支持体Ｅとして、米坪が１６０ｇ／ｍ２のポリオレフィン樹脂被覆紙を用いた。インク受容層を塗布するポリオレフィン樹脂被覆紙面のコッブ吸水度（３０秒値）は、０ｇ／ｍ２であり、７５°光沢度は８１．５％、王研式平滑度は８５００秒であった。
【００６７】
［支持体Ｆ］
支持体Ａにおいて、第２顔料塗工層用塗液を下記のように調製した以外は支持体Ａと同様にして塗工紙を得た。なお、塗工紙のインク受容層を塗布する面のコッブ吸水度（３０秒値）は、３５．２ｇ／ｍ２であり、７５°光沢度は５３％、王研式平滑度は８０秒であり、これを支持体Ｆとした。
「第２塗工層用塗液の調製」
平均粒子径０．８μｍの重質炭酸カルシウム（商品名：ハイドロカーブ９０、備北粉化工業社製）６０質量％および平均粒子径０．３μｍの微細カオリン（商品名：ミラグロス、エンゲルハード社製：米国）４０質量％からなる顔料をコーレス分散機で水中に分散して顔料スラリーを得た。上記の顔料スラリーに、顔料１００質量部に対して、バインダーとして重合度５００、ケン化度９８．５％のポリビニルアルコール（商品名：ＰＶＡ１０５、クラレ社製）１１部、酸化澱粉糊液（商品名：エースＢ、王子コーンスターチ社製）３部、（いずれも固形分換算）および消泡剤、染料などの助剤を添加して、最終的に固形分濃度が３０％の塗液を調製した。
【００６８】
［支持体Ｇ］
支持体Ｇとして、市販塗工紙（王子製紙社製、商品名：ニューエイジ、１５７．０ｇ／ｍ２）を用いた。支持体Ｇのインク受容層を形成する面は、白色顔料とラテックスバインダーを含む顔料塗工層であり、コッブ吸水度（３０秒値）は、３６．０ｇ／ｍ２であり、７５°光沢度は１７％、王研式平滑度は６６秒であった。
【００６９】
［支持体Ｈ］
焼成カオリン１０部を、広葉樹晒クラフトパルプ（ＬＢＫＰ：ろ水度４４０ｍｌＣＳＦ）１００部に添加し、カチオン澱粉１．０部、ロジン系サイズ剤０．７部、硫酸バンド２．０部添加し、十分に混合して抄紙原料とし、長網多筒式抄紙機を用いて抄紙し、水分を１０％まで乾燥させ、サイズプレスで酸化澱粉の７％水溶液を両面あたり４ｇ／ｍ２塗布、乾燥し、水分５．０％まで乾燥させて坪量１６０ｇ／ｍ２、の紙支持体（塗工層無し）を得た。
なお、紙支持体のインク受容層を塗布する面のコッブ吸水度（３０秒値）は４６．３ｇ／ｍ２であり、７５°光沢度は１５％、王研式平滑度は８秒であり、これを支持体Ｈとした。
【００７０】
[支持体Ｉ]
「表面顔料塗工層用塗液の調製」
市販分散剤（東亞合成社製、商品名：アロンＴ−５０）０．２部含有水溶液に、顔料として、白色度９０％、粒子径２μｍ以下の粒子が９７％を含有するカオリン（イメリスミネラルズ・ジャパン社製、商品名：Ｃｏｎｔｏｕｒ  Ｘｔｒｅｍｅ）１００部を添加して分散し、カオリンのスラリーを調製した。平均粒子径が１１０ｎｍのスチレン−ブタジエン共重合体ラテックス（商品名：ＰＴ１０５１、日本ゼオン社製、Ｔｇ＝１０℃）を１０部、ホウ酸５部、ホウ砂５部および消泡剤、染料などの助剤を添加し、最終的に固形分濃度が４０％の下塗り層用塗液を調製した。
【００７１】
「表面顔料塗工層の形成」
上記支持体Ａの第２顔料塗工層上に、更に上記表面顔料塗工層用塗液を、乾燥重量が３ｇ／ｍ２となるようにバーコーターを使用して塗工、乾燥を行って表面顔料塗工層を設け、塗工紙を得た。
この塗工紙のインク受容層を塗布する塗工紙面のコッブ吸水度（３０秒値）は、２４．２ｇ／ｍ２であり、７５°光沢度は７５％、王研式平滑度は３５０秒であり、これを支持体Ｉとした。
【００７２】
[支持体Ｊ]
支持体Ｉにおいて、支持体Ａを支持体Ｃに変更した以外は、支持体Ｉと同様にして塗工紙を得た。
この塗工紙のインク受容層を塗布する塗工紙面のコッブ吸水度（３０秒値）は、２２．２ｇ／ｍ２であり、７５°光沢度は７９％、王研式平滑度は４３００秒であり、これを支持体Ｊとした。
【００７３】
[支持体Ｋ]
支持体Ｉにおいて、支持体Ａを支持体Ｇに変更した以外は、支持体Ｉと同様にして塗工紙を得た。
この塗工紙のインク受容層を塗布する面のコッブ吸水度（３０秒値）は、３７．０ｇ／ｍ２であり、７５°光沢度は５０％、王研式平滑度は２００秒であり、これを支持体Ｋとした。
【００７４】
[支持体Ｌ]
「表面顔料塗工層用塗液の調製」
市販分散剤（東亞合成社製、商品名：アロンＴ−５０）０．２部含有水溶液に、顔料として、白色度９０％、平均粒子径０．７μｍ、細孔容積０．２ｍｌ／ｇのカオリン（エンゲルハード社製、商品名：ＵＲＴＬＡ ＷＨＩＴＥ９０）１００部を添加して分散し、カオリンのスラリーを調製した。平均粒子径が１１０ｎｍのスチレン−ブタジエン共重合体ラテックス（商品名：ＰＴ１０５１、日本ゼオン社製、Ｔｇ＝１０℃）を５０部、ホウ酸５部、ホウ砂５部および消泡剤、染料などの助剤を添加し、最終的に固形分濃度が４０％の表面顔料塗工層用塗液を調製した。
【００７５】
「表面顔料塗工層の形成」
上記支持体Ｃの顔料塗工層上に、更に上記表面顔料塗工層用塗液を、乾燥重量が５ｇ／ｍ２となるようにバーコーターを使用して塗工、乾燥を行って表面顔料塗工層を設け、塗工紙を得た。
この塗工紙のインク受容層を塗布する塗工紙面のコッブ吸水度（３０秒値）は、８．８ｇ／ｍ２であり、７５°光沢度は７９％、王研式平滑度は６５００秒であり、これを支持体Ｌとした。
【００７６】
［支持体Ｍ］
支持体Ｍとして、市販塗工紙（王子製紙社製、商品名：サテン金藤Ｎ、１５７．０ｇ／ｍ２）を用いた。支持体Ｍのインク受容層を形成する面は、白色顔料とラテックスバインダーを含む顔料塗工層であり、コッブ吸水度（３０秒値）は、１８．６ｇ／ｍ２であり、７５°光沢度は３８％、王研式平滑度は２８８秒であった。
【００７７】
［支持体Ｎ］
支持体Ｎとして、市販キャストコート紙（王子製紙社製、商品名：ミラーコート・プラチナ、１５７．０ｇ／ｍ２）を用いた。支持体Ｎのインク受容層を形成する面は、白色顔料とラテックスバインダーを含む顔料塗工層であり、コッブ吸水度（３０秒値）は、１０．５ｇ／ｍ２であり、７５°光沢度は９２．１％、王研式平滑度は９０００秒であった。
【００７８】
実施例１
「シリカ微粒子分散液の調製」
平均粒子径１．０μｍの気相法シリカ（日本アエロジル社製、商品名：エアロジルＡ２００、比表面積２００ｍ２／ｇ）を用い、ホモミキサーにより分散した後、平均二次粒子径が８００ｎｍになるまで高速流衝突型ホモジナイザーで粉砕分散し、２０質量％のシリカ微粒子分散液を調製した。
【００７９】
「カチオン性化合物−シリカ複合粒子分散液の調製」
上記シリカ微粒子分散液１００質量部に対し、インク定着剤としてカチオン性化合物であるジメチルジアリルアンモニウムクロライドホモポリマー（第一工業製薬（株）製、商品名：シャロールＤＣ９０２Ｐ、分子量：９０００）６質量部を添加し、高速流衝突型ホモジナイザーで更に分散し、平均粒子径が０．１５μｍの２０質量％のカチオン性化合物−シリカ複合粒子分散液を調製した。
【００８０】
「インク受容層用塗液の調製」
微細顔料として、上記カチオン性高分子−シリカ複合粒子分散液１００質量部（固形分）に、ホウ酸２質量部、バインダーとして重合度３５００、ケン化度８８．５％のポリビニルアルコール１５質量部と、分散剤（東亜合成社製、商品名：アロンＳＤ−１０）０．０５質量部とを水中で混合して水分散液（濃度：１５質量％）を調製した。
【００８１】
「インク受容層の形成」
支持体Ａの塗工層面に、上記組成のインク受容層用塗液を塗工すると、該塗液層は直ちにハイドロゲル化をし、該塗液層を乾燥機で乾燥し、次いで、下記に示す条件の金属ロールと樹脂ロールからなるカレンダー装置を用いて、インク定着層が金属ロールに接触するように１ニップでカレンダー処理を行ない、インクジェット記録用紙を得た。インク受容層の乾燥塗工量は１２ｇ／ｍ２であった。
【００８２】
［カレンダー条件］
金属ロールの表面温度        ：６０℃
合成樹脂ロールの表面硬度    ：Ｈｓｄ９０
線圧                        ：７０ｋｇ／ｃｍ
速度                        ：２００ｍ／ｍｉｎ
【００８３】
実施例２
実施例１において、支持体Ａを支持体Ｂに変更した以外は実施例１と同様にしてインクジェット記録用紙を得た。
【００８４】
実施例３
実施例１において、支持体Ａを支持体Ｃに変更した以外は実施例１と同様にしてインクジェット記録用紙を得た。
【００８５】
実施例４
実施例１において、支持体Ａを支持体Ｄに変更した以外は実施例１と同様にしてインクジェット記録用紙を得た。
【００８６】
実施例５
カレンダー処理を下記の条件で行った以外は、実施例３と同様にしてインクジェット記録用紙を得た。
［カレンダー条件］
金属ロールの表面温度        ：４０℃
合成樹脂ロールの表面硬度    ：Ｈｓｄ９０
線圧                        ：５０ｋｇ／ｃｍ
速度                        ：２００ｍ／ｍｉｎ
【００８７】
実施例６
「インク受容層用塗液の調製」
微細顔料として、上記カチオン性高分子−シリカ複合粒子分散液１００質量部（固形分）に、ホウ酸１質量部、バインダーとして重合度３５００、ケン化度８８．５％のポリビニルアルコール１５質量部と、分散剤（東亜合成社製、商品名：アロンＳＤ−１０）０．０５質量部とを水中で混合して水分散液（濃度：１５質量％）を調製した。
【００８８】
「インク受容層の形成」
支持体Ｃを用い、まず、８％硼砂水溶液を塗布した後、上記組成のインク受容層用塗液を塗工してハイドロゲル化させ、引き続きこのハイドロゲル化した塗液層を、乾燥機で乾燥し、次いで、下記に示す条件の金属ロールと樹脂ロールからなるカレンダー装置を用いて、インク定着層が金属ロールに接触するように１ニップでカレンダー処理を行ない、インクジェット記録用紙を作製した。なお、インク受容層の乾燥塗工量は１２ｇ／ｍ２であった。
［カレンダー条件］
金属ロールの表面温度        ：５０℃
合成樹脂ロールの表面硬度    ：Ｈｓｄ９０
線圧                        ：７０ｋｇ／ｃｍ
速度                        ：２００ｍ／ｍｉｎ
【００８９】
実施例７
「カチオン化シリカ微粒子分散液の調製」
液温３０℃、８１６重量部の脱イオン水を密閉式ミキサー（アシザワ・ファインテック株式会社製，マスターミックス）に投入し、回転数２０００ｒｐｍで攪拌しながら、Ｎ−（２−アミノエチル）−３−アミノプロピルトリメトキシシラン（信越化学工業製、商品名：ＫＢＭ−６０３）１７．６重量部を投入した。１０分間攪拌後、続いて２０％に希釈したＬ−乳酸（昭和化工株式会社製、商品名：９０％発酵乳酸）４３重量部を投入した。１０分間攪拌後、平均粒子径１．０μｍの気相法シリカ（日本アエロジル社製、商品名：エアロジルＡ２００、比表面積２００ｍ２／ｇ）２００重量部を、少量ずつ８０分かけて吸引投入した。回転数も徐々に高くして最終的に４０００ｒｐｍで攪拌した。シリカ投入後、１２０分間４０００ｒｐｍで攪拌させ、シリカの表面を改変させた。ｐＨ６．１、粘度３０ｍＰａ・ｓ、平均二次粒子径０．２０μｍ以下の２０質量％シリカ分散液を調製した。
【００９０】
「インク受容層用塗液の調製」
微細顔料として、上記カチオン化シリカ微粒子分散液１００質量部（固形分）に、ホウ酸２質量部、バインダーとして重合度３５００、ケン化度８８．５％のポリビニルアルコール１５質量部と、分散剤（東亜合成社製、商品名：アロンＳＤ−１０）０．０５質量部とを水中で混合して水分散液（濃度：１５質量％）を調製した。
【００９１】
［インク受容層の形成］
支持体Ｃを用い、上記組成のインク受容層用塗液を塗工し、ハイドロゲル化した塗液層を、乾燥機で乾燥し、次いで、下記に示す条件の金属ロールと樹脂ロールからなるカレンダー装置を用いて、インク定着層が金属ロールに接触するように１ニップでカレンダー処理を行ない、インクジェット記録用紙を得た。なお、インク受容層の乾燥塗工量は１２ｇ／ｍ２であった。
【００９２】
［カレンダー条件］
金属ロールの表面温度        ：５０℃
合成樹脂ロールの表面硬度    ：Ｈｓｄ９０
線圧                        ：５０ｋｇ／ｃｍ
速度                        ：２００ｍ／ｍｉｎ
【００９３】
比較例１
支持体Ｅを用い、実施例１と同様にして、インク受容層を形成し、下記の条件でカレンダー処理を行ない、比較例１のインクジェット記録用紙を得た。但し、インク受容層の乾燥塗工量は１８ｇ／ｍ２とした。
［カレンダー条件］
金属ロールの表面温度        ：５０℃
合成樹脂ロールの表面硬度    ：Ｈｓｄ９０
線圧                        ：５０ｋｇ／ｃｍ
速度                        ：２００ｍ／ｍｉｎ
【００９４】
比較例２
比較例１において、インク受容層の乾燥塗工量を１２ｇ／ｍ２に変更した以外、比較例１と同様にインクジェット記録用紙を製造した。
【００９５】
比較例３
「インク受容層用塗液の調製」
実施例１のインク受容層用塗液の調製において、ホウ酸を添加しなかった以外は実施例１と同様にして、インク受容層用塗液を調製した。
【００９６】
「インク受容層の形成」
支持体Ｃに、上記組成のインク受容層用塗液を塗工し、乾燥機で乾燥し、次いで、実施例１と同じ条件でカレンダー処理を行ない、インクジェット記録用紙を作製した。なお、インク受容層の乾燥塗工量は１２ｇ／ｍ２であった。
【００９７】
比較例４
実施例１において、支持体Ａを支持体Ｆに変更した以外は実施例１と同様にしてインクジェット記録用紙を得た。
【００９８】
比較例５
実施例１において、支持体Ａを支持体Ｇに変更した以外は実施例１と同様にしてインクジェット記録用紙を得た。
【００９９】
比較例６
実施例１において、支持体Ａを支持体Ｈに変更した以外は実施例１と同様にしてインクジェット記録用紙を得た。
【０１００】
比較例７
「シリカ微粒子分散液の調製」
（ａ）活性ケイ酸水溶液の調製
ＳｉＯ２濃度：３０質量％、ＳｉＯ２／Ｎａ２Ｏモル比３．１のケイ酸ソーダ溶液（トクヤマ社製、商品名：三号珪酸ソーダ）に蒸留水を混合し、ＳｉＯ２濃度：４．０質量％の希ケイ酸ソーダ水溶液を調製した。この水溶液を、水素型陽イオン交換樹脂（三菱化学社製、商品名：ダイヤイオンＳＫ−１ＢＨ）が充填されたカラムに通じて活性ケイ酸水溶液を調製した。得られた活性ケイ酸水溶液中のＳｉＯ２濃度は４．０質量％、ｐＨは２．９であった。また、Ｎａ２Ｏ換算濃度は０．１質量％以下であった。
【０１０１】
（ｂ）シード液の調製
還流器、攪拌機、温度計を備えた５リットルのガラス製反応容器中で、５００ｇの蒸留水を１００℃に加温した。この熱水を１００℃に保ちながら、上記の活性ケイ酸水溶液を１．５ｇ／分の速度で合計４５０ｇ添加し、シード液を調製した。
【０１０２】
（ｃ）シリカ微粒子分散液の調製
上記のガラス製反応容器中で、９５０ｇの上記シード液に対しアンモニア０．０１５モルを添加して安定化し、１００℃に加温した。このシード液に対して、上記の活性ケイ酸水溶液合計５５０ｇを、１．５ｇ／分の速度で添加した。活性ケイ酸の添加終了後、そのまま溶液を１００℃に保って９時間加熱還流を行い、シリカ微粒子分散液を得た。この分散液をエバポレーターにて濃縮し、１０質量％のシリカ微粒子分散液を調製した。
このシリカの粒子径は０．１μｍであった。
【０１０３】
「カチオン性化合物による処理」
このシリカ微粒子分散液１００質量部に対し、ジメチルジアリルアンモニウムクロライドホモポリマー（第一工業製薬（株）製、商品名：シャロールＤＣ９０２Ｐ、分子量：９０００）６質量部を添加し、高速流衝突型ホモジナイザーで更に分散し、平均二次粒子径が０．１５μｍの２０質量％のカチオン性高分子−シリカ複合粒子分散液を調製した。この複合粒子のＢＥＴによる細孔容積は０．４ｍｌ／ｇであった。
【０１０４】
「インク受容層用塗液の調製」
微細顔料として、上記カチオン性高分子−シリカ複合粒子分散液１００質量部（固形分）に、ホウ酸２質量部、バインダーとして重合度３５００、ケン化度８８．５％のポリビニルアルコール１５質量部と、分散剤（東亜合成社製、商品名：アロンＳＤ−１０）０．０５質量部とを水中で混合して水分散液（濃度：１５質量％）を調製した。
【０１０５】
［インクジェット記録用紙の製造］
支持体Ｃを用い、上記組成のインク受容層用塗液を塗工して、インク受容層を形成し、下記の条件でカレンダー処理を行ない、インクジェット記録用紙を得た。インク受容層の乾燥塗工量は１２ｇ／ｍ２であった。
【０１０６】
［カレンダー条件］
金属ロールの表面温度        ：５０℃
合成樹脂ロールの表面硬度    ：Ｈｓｄ９０
線圧                        ：５０ｋｇ／ｃｍ
速度                        ：２００ｍ／ｍｉｎ
【０１０７】
比較例８
「シリカ微粒子分散液の調製」
平均粒子径１．０μｍの気相法シリカ（日本アエロジル社製、商品名：エアロジルＡ３００、比表面積３００ｍ２/ｇ）を用い、ホモミキサーにより分散した後、平均粒子径が８００ｎｍになるまで高速流衝突型ホモジナイザーで粉砕分散し、１２質量％のシリカ微粒子分散液を調製した。
【０１０８】
「カチオン性化合物による処理」
このシリカ微粒子分散液１００質量部に対し、ジメチルジアリルアンモニウムクロライドホモポリマー（第一工業製薬（株）製、商品名：シャロールＤＣ９０２Ｐ、分子量：９０００）６質量部を添加し、高速流衝突型ホモジナイザーで更に分散し、平均粒子径が０．１２μｍの１２質量％のカチオン性高分子−シリカ複合粒子分散液を調製した。
【０１０９】
「インク受容層用塗液の調製」
微細顔料として、上記カチオン性高分子−シリカ複合粒子分散液１００質量部（固形分）に、ホウ酸２質量部、バインダーとして重合度３５００、ケン化度８８．５％のポリビニルアルコール１５質量部と、分散剤（東亜合成社製、商品名：アロンＳＤ−１０）０．０５質量部とを水中で混合して水分散液（濃度：１１質量％）を調製した。
【０１１０】
「インク受容層の形成」
支持体Ｃに、上記組成のインク受容層用塗液を塗工して塗液層を、乾燥機で乾燥したところ、表面一面ひび割れが生じたインク受容層となった。
【０１１１】
比較例９
実施例１において、下記のようにカチオン性化合物−シリカ複合粒子分散液を調製した以外は、実施例１と同様にしてインクジェット記録用紙を得た。
「シリカ微粒子分散液の調製」
平均粒子径１．０μｍの気相法シリカ（日本アエロジル社製、商品名：エアロジルＡ１３０、比表面積１３０ｍ２／ｇ）を用い、ホモミキサーにより分散した後、平均粒子径が９５０ｎｍになるまで高速流衝突型ホモジナイザーで粉砕分散し、２０質量％のシリカ微粒子分散液を調製した。
【０１１２】
「カチオン性化合物−シリカ複合粒子分散液の調製」
上記シリカ微粒子分散液１００質量部に対し、インク定着剤としてカチオン性化合物であるジメチルジアリルアンモニウムクロライドホモポリマー（第一工業製薬（株）製、商品名：シャロールＤＣ９０２Ｐ、分子量：９０００）６質量部を添加し、高速流衝突型ホモジナイザーで更に分散し、平均粒子径が０．３０μｍの２０質量％のカチオン性化合物−シリカ複合粒子分散液を調製した。
【０１１３】
比較例１０
実施例１のインク受容層用塗液の調製において、バインダーとして重合度１７００、ケン化度８８．５％のポリビニルアルコール１５質量部を用いた以外は実施例１と同様にしてインクジェット記録用紙を得た。
【０１１４】
実施例８
実施例１において、支持体Ａを支持体Ｉに変更した以外は実施例１と同様にしてインクジェット記録用紙を得た。
実施例９
実施例１において、支持体Ａを支持体Ｊに変更した以外は実施例１と同様にしてインクジェット記録用紙を得た。
【０１１５】
比較例１１
実施例１において、支持体Ａを支持体Ｋに変更した以外は実施例１と同様にしてインクジェット記録用紙を得た。
【０１１６】
比較例１２
実施例１において、支持体Ａを支持体Ｌに変更した以外は実施例１と同様にしてインクジェット記録用紙を得た。
【０１１７】
比較例１３
実施例１において、支持体Ａを支持体Ｍに変更した以外は実施例１と同様にしてインクジェット記録用紙を得た。
【０１１８】
比較例１４
実施例１において、支持体Ａを支持体Ｎに変更した以外は実施例１と同様にしてインクジェット記録用紙を得た。
【０１１９】
[評価]
得られたインクジェット記録用紙のインク吸収性、画像の色濃度（染料インク、顔料インク）、写像性、光沢感、にじみ、耐コックリング適性を下記に示す方法で評価した。尚、評価には染料インクジェットプリンター（ＥＰＳＯＮ社製、商標：ＰＭ−Ｇ８２０、印字モード：ＥＰＳＯＮ写真用紙  きれいモード）を使用した。評価結果を表１に示す。
【０１２０】
「インク吸収性」
供試された記録用紙にグリーン色インクをベタ印字し、ベタ印字画像中に斑があるかどうかを目視で観察し、下記の４段階に評価した。印字斑は、先に打ち込まれたインクが、完全にインクジェット記録用紙の塗工層に完全に吸収されないうちに次のインクが飛来して表面で重なった場合に生ずる現象であり、インク吸収速度が遅くなると、顕著に表れる。
◎：印字斑は、全く見られない。
○：印字斑は、多少あるが、実用上問題がない。
△：印字斑が多く見られ、実用性が低い。
×：印字斑がひどく、実用性が低い。
【０１２１】
「記録画像の色濃度」
染料インクの評価として、染料インクジェットプリンター（ＥＰＳＯＮ社製、商標：ＰＭ−Ｇ８２０、印字モード：ＥＰＳＯＮ写真用紙  きれいモード）を用いた。
顔料インクの評価として、顔料インクジェットプリンター（ＥＰＳＯＮ社製、商標：ＰＸ−Ｇ９３０、印字モード：ＥＰＳＯＮ写真用紙  標準モード  色補正なし）を用いた。
各色インク、及び重色部をベタ印字し、その色濃度をマクベス反射濃度計（モデル：Ｍａｃｂｅｔｈ  ＲＤ−９２０、マクベス社製）にて測定した。その中で、色濃度の差が現れやすい黒インクの濃度で、評価を行なった。
【０１２２】
「写像性」
写像性は表面平滑性の指標である。本発明の写像性は写像性解析装置ＤＩＡＳ（Ｑｕａｌｉｔｙ  Ｅｎｇｉｎｅｅｒｉｎｇ  Ａｓｓｏｃｉａｔｅｓ，Ｉｎｃ．社製）を用いて測定した。
ＤＩＡＳ測定技術の基本概念は表面に鋭利なエッジを投影し、ＣＣＤなどの面または線ソリッドステート・センサーを用いてその反射像を捉えることである。このデジタル画像からエッジ拡散係数を求め、エッジ拡散係数から微分関数によってライン拡散関数（ＬＳＦ）が求められ、写像性の指標となる。ＬＳＦの中高点の幅およびその逆数は優れた写像性指標となる。中高点ｂの幅はぼやけ度として表され、その逆数はシャープ度としてｍｍ−１で表される。シャープ度が高いほど表面写像性（平滑性）が高い。
【０１２３】
「光沢感」
供試された記録用紙に、ＩＳＯ−４００の画像（「高精細カラーディジタル標準画像データＩＳＯ／ＪＩＳ−ＳＣＩＤ」、ｐ１３、画像名称：果物かご）を印刷し、画像を、記録用紙表面に対して傾斜している角度から目視し、下記の５段階に評価した。
５：銀塩写真と同レベルの光沢感がある。
４：銀塩写真より若干劣るが、充分な光沢感がある。
３：銀塩写真には光沢感が足りないが、グロスタイプのアート紙（商品名：ＳＡ金藤Ｎ，王子製紙製）並の光沢感を有する。
２：マットタイプのインクジェット記録用紙より光沢感は高めの感があるが、グロスタイプのアート紙（商品名：ＳＡ金藤Ｎ，王子製紙製）に至らない光沢感。
１：マットに近い光沢感。
【０１２４】
「印字伸び率（コックリング）」
Ａ４のインクジェット記録用紙に横１８ｃｍ×縦５ｃｍのグリーンベタ印字を行い、印字２分後の横の長さ（Ｌｃｍ）を測定し、伸び率を算出した｛伸び率＝（Ｌ−１８）×１００／Ｌ｝。伸び率が大きいほどコックリングが悪い傾向であった。０．１０％を超えるとコックリングがかなり目立ち、０．０５％より小さいとコックリングは良好で、見た目ではＲＣとの違いが分からないレベルであった。
【０１２５】
「画像滲み」
インクジェット記録用紙を３５℃、８５％の高温高湿条件で２４時間調湿後、そのまま条件下でＩＳＯ−４００の画像（「高精細カラーディジタル標準画像データＩＳＯ／ＪＩＳ−ＳＣＩＤ」、ｐ１３、画像名称：果物かご）を印字した。印字直後に同じ記録用紙の裏面と印字された面を重ね、３００ｇの重しを乗せ、そのままの高温高湿条件にて３日間放置後、画像を観察した。
○：画像の滲みがなく良好。
△：画像の滲みが若干見られる。
×：画像の滲みが悪い。
【０１２６】
「耐コックリング性」
供試された記録用紙に黒色をベタ印字し、ベタ印字画像中にコックリング（用紙の送り方向に平行な波打ち）があるかどうかを目視で観察し、下記の３段階に評価した。コックリングは、打ち込まれたインク中の水分で用紙が伸びようとすることによって生ずる現象である。
◎：コックリングは全く認められない。
○：コックリングがほとんど認められない。
△：コックリングが認められるが、実用上、問題はない。
×：コックリングがはなはだしく、実用に耐えない。
【０１２７】
【表１】
2010149339.tif 000002
【０１２８】
表１から明らかなように、本発明は、染料インクと顔料インクのどちらを用いても高品位な記録が得られ、コックリングが少なく、光沢感のあるインクジェット記録用紙である。